【事件の表示】
　平成１０年特許願第　９３６９５号「耐候性と表面硬度及び耐汚染性に優れたプレコート塗装鋼板用塗料及びプレコート塗装鋼板とその製造方法及びその用途」拒絶査定不服審判事件〔平成１１年１０月２６日出願公開、特開平１１−２９３１８２〕について、次のとおり審決する。
【結　論】
　本件審判の請求は、成り立たない。
【理　由】
第１　手続の経緯
　本件審判請求に係る出願（以下「本願」という。）は、平成１０年４月６日の特許出願であって、以降の手続の経緯は以下のとおりである。 
 　 
　平成２０年　３月２８日付け　拒絶理由通知
　平成２０年　６月　２日　　　意見書
　平成２０年　６月２０日付け　拒絶理由通知
　平成２０年　８月２５日　　　意見書
　平成２０年　９月１０日付け　拒絶査定
　平成２０年１０月１６日　　　本件審判請求
　平成２０年１１月２０日　　　手続補正書（審判請求理由補充書）
　平成２３年　８月２９日付け　拒絶理由通知
　平成２３年１０月３１日　　　意見書・手続補正書
　
第２　平成２３年　８月２９日付け拒絶理由通知について
　当審は、平成２３年　８月２９日付けで拒絶理由を通知したが、その拒絶理由通知書の内容の概略は以下のとおりのものである。
　
「第１　本願発明
・・（中略）・・
 第２　拒絶理由
・・（中略）・・
理由３　本願発明は、その出願前日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　
 　　　　　　　　　　　　　　記
・・（中略）・・
理由３
１　刊行物
　刊行物１：特開平８−２８１８６５号公報
　刊行物２：特開平６−２０７１４２号公報
・・（中略）・・
４　対比・判断
 （１）本願発明１について
・・（中略）・・
エ　小括  
　したがって、本願発明１は、刊行物１及び刊行物２に記載された発明に基いて当業者が容易に発明をすることができたものである。 
・・（中略）・・
（４）本願発明４について
　引用発明Ｂの般式（Ｉ）及び／又は一般式（ＩＩ）で表される重合性紫外線安定性単量体（ａ）は、本願発明４の式（１）の重合性紫外線安定性単量体と同一である。
　よって、上記（１）〜（３）に示した理由と同様、本願発明４も、刊行物１及び刊行物２に記載された発明に基いて当業者が容易に発明をすることができたものである。
　
（５）本願発明５について
・・（中略）・・
　よって、上記（１）〜（３）に示した理由と同様、本願発明５も、刊行物１及び刊行物２に記載された発明に基いて当業者が容易に発明をすることができたものである。
　
（６）本願発明６について
　引用発明Ａ１ないし引用発明Ａ３は、硬化剤としてブロックイソシアネート化合物、すなわちポリイソシアネート化合物を有するものである。
　よって、上記（１）〜（３）に示した理由と同様、本願発明６も、刊行物１及び刊行物２に記載された発明に基いて当業者が容易に発明をすることができたものである。
・・（後略）」
　
第３　当審の判断
　当審の上記拒絶理由通知に対して、指定期間内に意見書及び手続補正書が提出されたので、その補正された本願につき上記「第２　拒絶の理由」の「理由３」と同様の理由が存するか否か再度検討を行う。
　
１．本願に係る発明
　本願に係る発明は、平成２３年１０月３１日付け手続補正により補正された明細書（以下「本願明細書」という。）及び図面の記載からみて、その特許請求の範囲の請求項１ないし１４に記載された事項により特定されるとおりのものであり、当該請求項１に係る発明は、以下のとおりのものである。
　
「重合性紫外線安定性単量体、シクロアルキル基含有重合性単量体、水酸基含有重合性単量体を必須に含む重合性単量体成分を共重合して得られる共重合アクリルポリオール樹脂を主成分とし、シロキサン骨格を有する数平均分子量が３５００以下である化合物を該化合物を除く乾燥塗膜全体を１００重量部とする外割比で０．１−１０．０重量部含み、前記重合性紫外線安定性単量体が式（１）
　【化１】
　
〔但し、式（１）中のＲ１は水素原子またはシアノ基、Ｒ２，Ｒ３はそれぞれ独立して水素原子または炭素数１〜２のアルキル基、Ｘはイミノ基または酸素原子、Ｙは水素原子または炭素数１〜１８のアルキル基または−ＣＯ−ＣＲ２＝ＣＨＲ３（式中Ｒ２，Ｒ３は前と同じ意味）を示す。〕で表され、前記シクロアルキル基含有重合性単量体が式（２）
　【化２】
　
〔但し、式（２）中のＲ４は水素原子または炭素数１−２のアルキル基、Ｚは置換基を有してもよいシクロアルキル基を示す。〕で表されることを特徴とし、更に塗料中に架橋剤成分としてアミノブラスト樹脂または／及びポリイソシアネート化合物が含まれていることを特徴とする、成膜後の耐候性と表面硬度及び耐汚染性に優れたプレコート塗装鋼板用塗料。」
（以下、「本願発明」という。）
　
２．各引用例に記載された事項
　上記拒絶理由通知で引用した本願出願日前に頒布された刊行物である上記「刊行物１」及び「刊行物２」（以下「引用例１」及び「引用例２」という。）には、以下の事項が記載されている。
　
（１）引用例１について
（１ａ）
「【請求項１】金属板の少なくとも一方の面に、化成処理皮膜と、下塗り塗膜と、ポリエステル樹脂系中塗り塗膜とが順次形成され、さらにその上に、水酸基を有するアクリル−シロキサン複合樹脂にブロックイソシアネート化合物および／またはメラミン樹脂を固形分の重量比で６０：４０〜９５：５の範囲で配合した樹脂を主成分とする塗料組成物を塗布し、焼き付けして形成した上塗り塗膜を有することを特徴とするプレコート金属板。
【請求項２】前記水酸基を有するアクリル−シロキサン複合樹脂が、分子内にシロキサン構造を有するアルコキシシラン基含有アクリルモノマーより導かれる樹脂および／またはアクリル系樹脂にオルガノポリシロキサンを配合して形成された樹脂であることを特徴とする請求項１に記載のプレコート金属板。」（【特許請求の範囲】）
　
（１ｂ）
「【産業上の利用分野】本発明は、道路用化粧パネルやトンネル内装板および建造物屋根、外壁等の用途に最適な、耐汚染性と耐久性に優れ、しかも加工性に優れるプレコート金属板に関し、特に、ＮＯｘやＳＯｘ等による化学的侵食や太陽光の紫外線等に対して長期間に亘る耐久性を有し、また屋外で使用した時に降雨や排気ガスあるいは土砂等による環境汚染を防ぎ、さらに、屋根やパネルに加工した時に塗膜にワレや剥離が生じないプレコート金属板に関する。・・（中略）・・
　本発明はかかる事情に鑑みてなされたものであり、その目的は、アクリル−シロキサン複合樹脂塗膜を用いながら塗料の硬化時間が１〜２分程度と短く、かつ塗膜の加工性が優れ、コイルコーティングラインで塗装可能な、耐汚染性、耐久性および加工性に優れたプレコート金属板を提供することにある。」（【０００１】〜【０００６】）
　
（１ｃ）
「本発明の上塗り塗膜を形成させるための塗料中のベース樹脂は、水酸基を有するアクリル−シロキサン複合樹脂と硬化剤としてブロックイソシアネート化合物およびメラミン樹脂のうちの少なくとも１種とを配合した樹脂からなる。
　アクリル−シロキサン複合樹脂は、アルコキシシラン基を持つアクリルモノマーを、他のアクリル樹脂形成モノマーと共重合させたもので、さらにその共重合物中のアルコキシシラン基にオルガノポリシロキサンを縮合させたものでも良い。
・・（中略）・・
　アクリル−シロキサン複合樹脂は、ブロックイソシアネート化合物またはメラミン樹脂と反応して架橋構造を形成し硬化するが、このようなアクリル−シロキサン複合樹脂としては、側鎖に水酸基を有するものが必要である。
　水酸基をアクリル−シロキサン複合樹脂に導入するために水酸基を有するアクリルモノマーが用いられるが、このような水酸基を有するアクリルモノマーとしては、例えば、ヒドロキシメチル（メタ）アクリレート、ヒドロキシエチル（メタ）アクリレート、ヒドロキシプロピル（メタ）アクリレート、ヒドロキシブチル（メタ）アクリレート、Ｎ−メチロールアクリルアミンなどが挙げられる。
　また、安定な架橋構造を形成するために、上記のアクリル成分と共重合させるアクリルモノマーとして、例えば、アクリル酸、メタクリル酸、無水マレイン酸、フマル酸メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート、２−エチルヘキシル（メタ）アクリレート、シクロヘキシル（メタ）アクリレート、ｎ−オクチル（メタ）アクリレート、イソボニル（メタ）アクリレート等のアルキルエステル（メタ）アクリレート型のエチレン性モノマー、さらにこれらのモノマーと共重合可能なエチレン性モノマー並びに（メタ）アクリルニトリル、スチレン等がを用いる。」（【００１２】〜【００１９】）
　
（１ｄ）
「さらに、これらの共重合ポリマーに集合させるオルガノポリシロキサンとしては、ジメチルポリシロキサン、ジフェニルポリシロキサン等のジオルガノシラン縮合物、メチルトリメトキシシラン、メチルトリエトキシシラン、フェニルトリメトキシシラン等のオルガノシランを加水分解、部分縮合することにより得られるシロキサン縮合物、およびそれらの混合物または縮合物が挙げられる。
　このようなアクリル−シロキサン複合樹脂は、例えば上記アルコキシシラン基を持つアクリルモノマーの各成分と過酸化物やジアゾ化合物のようなラジカル重合開始剤の混合物を、加熱した有機溶剤中に所定時間かけて適下した後、所定の時間一定温度に保持しラジカル重合反応させることにより製造することができ、また、必要に応じてオルガノポリシロキサンを混合し、加熱、脱水縮合させ、目的の樹脂を得ることもできる。また、このアクリル−シロキサン複合樹脂は、一般のアクリル樹脂にそのアクリル樹脂と相溶性のあるオルガノポリシロキサンをコールドブレンドするか、あるいはアクリル樹脂を溶解した溶剤に、その溶剤に分散可能なオルガノポリシロキサンをコールドブレンドすることによっても製造することができる。
　このようにして得られたアクリル−シロキサン複合樹脂は、塗膜とした時の硬度および強度が高く、また耐薬品性等の耐久性にも優れる。さらに表面が撥水、撥油性を持つため耐汚染性に優れる。」（【００２０】〜【００２２】）
　
（１ｅ）
「アクリル−シロキサン複合樹脂は、水酸基価が２０〜１５０ｍｇＫＯＨ／ｇ、ガラス転移温度が５０〜２００℃の範囲にあることが好ましい。アクリル−シロキサン複合樹脂の水酸基価が２０ｍｇＫＯＨ／ｇ未満では、塗膜の架橋密度が低いために塗膜の強度および硬度が不十分であり、一方、水酸基価が１５０ｍｇＫＯＨ／ｇを超えると塗膜の可撓性が劣るため耐衝撃性に問題が生じるほか、焼付硬化性にも劣り、また硬化後にも塗膜中に未反応基が残存するため、耐薬品性、耐食性等の耐久性も低下する。また、アクリル−シロキサン複合樹脂のガラス転移温度が５０℃未満では塗膜の強度および硬度が不十分であり、一方、ガラス転移温度が２００℃より高いと塗膜の可撓性が劣り、耐衝撃性に不十分になるほか、塗装性、焼付硬化性にも劣る。」（【００２４】）
　
（１ｆ）
「上塗り塗膜の乾燥塗膜厚は、５〜２０μｍとすることが好ましい。塗膜厚が５μｍ未満では高耐久性の塗膜層が薄くなり、耐摩耗性、耐食性、耐候性等の耐久性が低下する。一方、塗膜厚が２０μｍを超えると塗膜が脆くなり、塗膜密着性や耐衝撃性に劣るほか、塗装条件によっては発泡等の外観不良を生じる。」（【００２８】）
　
（１ｇ）
「【実施例】ステンレス鋼板（板厚０．５ｍｍ）または溶融亜鉛めっき鋼板（板厚０．６ｍｍ、めっき付着量片面１２５ｇ／ｍ２　）に、化成処理として塗布型クロメート処理またはリン酸塩処理を施し、次いで、下塗り塗料としてエポキシ樹脂系塗料（日本油脂（株）製商品名「プレカラーＷＰ−３」）を塗布した後、到達板温：２００℃、焼付時間：６０秒で焼付処理し、次いで、中塗り塗料としてポリエステル樹脂系塗料を塗布した後、到達板温：２００℃、焼付時間：６０秒で焼付処理し、次いで、上塗り塗料として下記により作成した塗料組成物を塗布して焼付処理（焼付時間：９０秒）し、得られた塗装金属板を下記の各種試験に供した。
　表１〜表２に塗料として用いたアクリル−シロキサン樹脂共重合体の組成を、表３〜表４に上塗り塗料の組成を、表５に中塗り塗料の組成を示す。
　【表１】
　
　【表２】
　
・・（中略）・・
　【表４】
　
・・（中略）・・
　この際の樹脂の製造は以下のような方法を用いて行った。
（１）アクリル−シロキサン複合樹脂の製造　
　温度計、還流冷却器、攪拌機、滴下ロート、窒素ガス導入管を備えた４つ口フラスコに、窒素ガス気流下、ソルベッソ＃１００を２０重量部、ｎ−ブタノールを１０重量部仕込み、攪拌下で加熱還流させた中に、表１に示す組成のモノマーおよび重合開始剤混合物（滴下成分）５０重量部を２４時間かけて滴下ロートより等速滴下した。滴下終了後、還流下で２時間保持した後、ソルベッソ＃１００を２０重量部加えて冷却した後、２００メッシュ金網にてろ過を行うことによって、それぞれ表１記載の特性を有するシロキサン含有アクリル樹脂共重合体Ａ−１〜Ａ−８溶液を得た。さらに、そのシロキサン含有アクリル樹脂共重合体とオルガノポリシロキサンを表２に示す組成で混合し、攪拌下で８０℃で２時間加熱しアキリル−シロキサン複合樹脂Ａ−９〜Ａ−１２の溶液を得た。
（２）上塗り塗料の製造
　表３〜表４に示す配合割合に応じて、上記アクリル−シロキサン複合樹脂の一部と混合溶剤の一部とを混合し、次いで二酸化チタンを加えて均一に混合した後、アトライターを用いて粒度１０μｍ以下に分散した。さらに、アクリル−シロキサン複合樹脂の残り、硬化剤のブロックイソシアネート化合物またはメラミン樹脂および酸触媒を加えて、攪拌しながら、残りの混合溶剤を適宜加えて、粘度をフォードカップＮｏ．４で１２０±１０秒（２０℃）に調整して、表３〜表４に示す塗料Ｔ−１〜Ｔ−１４を得た。なお、表３〜表４においてＴ−１〜Ｔ−１１は本発明例の塗料であり、Ｔ−１２〜Ｔ−１４は本発明範囲外の塗料である。
・・（中略）・・
［試験・評価方法］塗装鋼板の塗膜性能は次のように評価した。
（１）加工性試験　
　２０℃、５０ＲＨ％の恒温恒湿内にて、幅５ｃｍに切断した各試験片について加工性を試験した。加工される試験片と同一の被塗板を何枚か挟み込み、塗膜を外側にして１８０度密着折曲げをし、目視で加工部の塗膜にクラックが観察されない最小の板枚数を、クラックフリー枚数（クラックフリーＴ）とした。クラックフリーＴが、６Ｔ以下を合格、６Ｔを超えるものを不合格とした。
（２）耐カーボン汚染性試験
　カーボンブラック／水＝５／９５（重量比）の割合の分散液１ｍＬを塗膜上にのせ、２０℃、５０ＲＨ％の恒温恒湿室内で２４時間放置後、水洗を行い、分散液をのせた塗膜面の変色程度を目視にて観察し、以下の基準で判定した。
　◎；跡が全く無し（合格）
　○：跡がわずかに認められる（合格）
　△；跡がやや目立つ（不合格）
　×；跡が濃く残る（不合格）
（３）衝撃変形試験（デュポン式）
　ＪＩＳ−Ｋ５４００の８．３．２（１９９３）の方法を適用し、おもり５００ｇ、高さ５０ｃｍで、試験片の塗膜面が上向きの場合と下向きの場合とについて試験し、以下の基準で評価した。
　◎；セロハンテープ剥離が全く無し（合格）
　○：セロハンテープ剥離面積が１０％以下（合格）
　△；セロハンテープ剥離面積が１０％を超え、５０％未満（不合格）
　×；セロハンテープ剥離面積が５０％以上（不合格）
（４）耐薬品性試験
　ＪＩＳ−Ａ５７０７の方法に準じて５％硝酸、５％硫酸および５％水酸化ナトリウム水溶液を塗膜上に１ｍＬ滴下して２０℃、５０ＲＨ％の恒温恒湿室で２４時間放置した後、水洗乾燥し、塗膜表面の変化を目視で観測し、以下の基準で評価した。
　○：塗膜面に全く変化無し（合格）
　△；塗膜面にわずかに変色、フクレを認める（不合格）
　×；塗膜面に明らかに変色、フクレ、ハガレを認める（不合格）
（５）促進耐候性試験（サンシャインカーボンアーク灯式）
　ＪＩＳ−Ｋ５４００の９．８．１（１９９３）の方法に準じて、サンシャインウエザオメーター２０００時間後の塗膜面の光沢保持率（％）で示し、８０％以上のものを合格、８０％未満を不合格とした。
　表６〜表８に各サンプルの塗装金属板の製造条件と各種試験の結果を示す。
・・（中略）・・
　【表７】
　
・・（中略）・・
　以上の表に示す結果から明らかなように、本発明条件から外れる比較例１〜５（表８参照）においては、加工性、耐汚染性、耐衝撃性、その他の試験項目において、いずれかで不合格となっており、満足できるものではなかった。
　これに対して本発明の範囲内である実施例１〜１３（表６、７参照）では、加工性は６Ｔ以下であり、耐汚染性、耐衝撃性等、全ての試験項目において合格していることが確認された。また、その中でも特に、水酸基を有するアクリル−シロキサン複合樹脂として、分子内にシロキサン構造を有するアルコキシシラン基含有アクリルモノマーより導かれる樹脂および／またはアクリル系樹脂にオルガノポリシロキサンを配合して形成された樹脂を用いたもの（実施例２〜５、８〜１３）では、耐汚染性、耐摩耗性に特に優れることが確認された。」（【００４０】〜【００６２】）
　
（１ｈ）
「【発明の効果】以上述べたように、本発明によれば、プレコートラインにおける製造が可能で、加工性に優れ、さらに樹脂の撥水・撥油性により耐汚染性に優れ、さらに耐衝撃性、耐候性等の耐久性、耐薬品性にも優れた塗膜を得ることができる。したがって、本発明のプレコート金属板は、外装建材やトンネル内装板等材料として優れた加工性、耐汚染性、耐久性等を示す。」（【００６３】）
 　 
（２）引用例２について
（２ａ）
「【請求項１】重合性紫外線安定性単量体（ａ）０．１　〜１０．０重量％、
　シクロアルキル基を含有する重合性不飽和単量体（ｂ）５．０　〜９７．９重量％、
　水酸基を有する重合性不飽和単量体（ｃ）２．０〜３５．０重量％、
　重合性紫外線吸収性単量体（ｄ）０　〜１０．０重量％及び
　その他共重合可能な重合性不飽和単量体（ｅ）０　〜９２．９重量％
からなる重合性単量体成分（但し、（ａ）、（ｂ）、（ｃ）、（ｄ）、及び（ｅ）の合計は１００重量％である。）を共重合してなるアクリルポリオール並びにポリイソシアネート化合物を含んでなることを特徴とするウレタン樹脂塗料用組成物。
【請求項２】上記重合性紫外線吸収性単量体（ｄ）が重合性単量体成分中０．１〜５．０重量％である請求項１に記載のウレタン樹脂塗料用組成物。
【請求項３】重合性紫外線安定性単量体（ａ）として、下記一般式（Ｉ）及び／又は一般式（ＩＩ）
　【化１】
　
　【化２】
　
（但し、一般式（Ｉ）及び（ＩＩ）中、Ｒ１は水素原子又はシアノ基を、Ｒ２、Ｒ３はそれぞれ独立して水素原子又は炭素数１〜２のアルキル基を、Ｒ４は水素原子又は炭素数１〜１８のアルキル基を、Ｘはイミノ基又は酸素原子を示す。）で表される化合物を用いる請求項１に記載のウレタン樹脂塗料用組成物。」（【特許請求の範囲】）
　
（２ｂ）
「【産業上の利用分野】本発明は、ウレタン樹脂塗料用組成物に関するものである。更に詳しくは塗料、インキ等各種用途に有用なアクリルポリオールを含んでなり、特に長期耐候性に優れると共に乾燥性、硬度、光沢、肉持性、耐溶剤性にも優れた塗膜を形成するウレタン樹脂塗料用組成物に関するものである。
【従来の技術】従来、塗膜の美麗感が特に要求される被覆組成物としては光沢、肉持性、及び物理的化学的性質の点から、芳香族ビニルモノマーを３０重量％から６０重量％用いた共重合体を含む組成物が一般的に使用されてきた。しかしながら芳香族不飽和単量体を多量に用いた共重合体を含む被覆組成物は耐候性が劣るため、公知の紫外線安定剤や紫外線吸収剤を混合配合して改良されている。又、最近では紫外線吸収性単量体を共重合することも提案されている（特公６１−４２７５１）。これらは一定レベルの耐候性向上には効果はあるものの長期耐候性という観点からは十分なものではなかった。一方、芳香族不飽和単量体を用いずに得られる従来の共重合体に紫外線吸収剤を混合配合したり、紫外線吸収性単量体を共重合して得られる被覆組成物は長期耐候性はかなり改善されてはいるが、光沢や肉持性などの美麗感が十分ではなかった。
【発明が解決しようとする課題】本発明は、光沢、肉持性が良く、しかも耐溶剤性や耐薬品性等の物理的及び化学的性質が損なわれる事なく、長期間の屋外使用における光沢保持性、耐変色性、耐クラック性及び耐ブリスターなどに優れる長期耐候性の塗膜を形成し得るウレタン樹脂塗料用組成物を提供する事を目的とする。」（【０００１】〜【０００３】）
　
（２ｃ）
「本発明に用いられるシクロアルキル基を含有する重合性不飽和単量体（ｂ）は、ウレタン樹脂塗料用組成物の塗膜の硬度、光沢、肉持性、耐溶剤性、耐ガソリン性、耐候性の向上のために必須の成分である。シクロアルキル基を含有する重合性不飽和単量体（ｂ）としては、例えば、シクロヘキシル（メタ）アクリレート、メチルシクロヘキシル（メタ）アクリレート、ターシヤリーブチルシクロヘキシル（メタ）アクリレート、シクロドデシル（メタ）アクリレートなどを挙げることができ、これらの１種又は２種以上を使用することができる。該単量体（ｂ）は重合性単量体成分中５．０〜９７．９重量％の範囲で使用する。５．０重量％未満の場合は、塗膜の硬度、光沢、肉持性、耐候性等の性能が充分発揮されず、逆に９７．９重量％を超えて多量を用いた場合は、乾燥性及びレベリング性が両立し難くなるので好ましくない。」（【００１１】）
　
（２ｄ）
「本発明に用いられる水酸基を含有する重合性不飽和単量体（ｃ）としては、例えば、ヒドロキシエチル（メタ）アクリレート、ヒドロキシプロピル（メタ）アクリレート、カプロラクトン変性ヒドロキシ（メタ）アクリレート（例えば、商品名プラクセルＦＭ、ダイセル化学工業（株）製）、フタル酸とプロピレングリコールとから得られるポリエステルジオールのモノ（メタ）アクリレートなどの水酸基を有する（メタ）アクリルモノマー等を挙げることができ、これらの１種又は２種以上を使用することができる。水酸基を含有する重合性単量体（ｃ）　は、得られるアクリルポリオールと架橋硬化剤であるポリイソシアネート化合物との反応に必須の成分であり、重合性単量体成分中２．０　〜３５．０重量％、好ましくは３．５〜２３．０重量％の範囲で使用する。２．０　重量％未満の場合は、得られるアクリルポリオールの水酸基の量が少なくなり、ポリイソシアネートとの反応性が低下して、架橋密度が低くなり、目的とする塗膜性能が得られない。逆に３５．０重量％を超える多量では、ポリイソシアネートを配合した後の保存安定性が悪くなる。」（【００１２】）
　
（２ｅ）「【実施例】以下、製造例、実施例及び比較例で本発明を説明する。なお、例中で部または％とあるのは特に断わりのないかぎりそれぞれ重量部または重量％である。
製造例１（アクリルポリオールの製造）
　撹拌機、温度計、冷却器、窒素ガス導入管のついた４つ口フラスコに窒素ガス気流下、トルエン２５部及び酢酸ブチル２５部を仕込み、１００℃に昇温した中に、４−メタクリロイルオキシ−２，２，６，６−テトラメチルピペリジン１部、シクロヘキシルメタクリレート２０部、ヒドロキシエチルメタクリレート９部、メチルメタクリレート１０部、ブチルメタクリレート５部、ブチルアクリレート４．５部、メタクリル酸０．５部及びアゾビスイソブチロニトリル０．５部からなる重合性単量体成分を２時間かけて滴下し、更に１００℃で４時間保持して、アクリルポリオールを不揮発分５０．１％、粘度Ｙの溶液（アクリルポリオール溶液（１）という。）として得た。
製造例２〜７、比較製造例１〜６　
　製造例１において、使用した重合性単量体成分の組成、重合開始剤、溶剤及び重合温度を表１及び表２に示した通りとする以外は製造例１と同様の操作をくり返してアクリルポリオール溶液（２）〜（７）及び比較用アクリルポリオール溶液（１）〜（６）を得た。
【表１】
　
・・（中略）・・
実施例１〜３及び比較例１〜４
　製造例１〜３及び比較製造例１〜４で得られたアクリルポリオール溶液（１）〜（３）及び比較用アクリルポリオール溶液（１）〜（４）のそれぞれに、酸化チタン（タイペークＲ−８２０、石原産業（株）製）を不揮発分中顔料濃度が４０重量％となるように配合し、サンドミルでよく分散した。得られた分散液（以下、Ｉ液という。）のそれぞれに対し、多官能イソシアネート（スミジユールＮ−７５、住友バイエルウレタン（株）製）をＩ液中のヒドロキシル基に対してイソシアネート基の当量比が１：１となる量だけ秤取してＩＩ液とした。このＩ液とＩＩ液を混合し、更にエアースプレーの可能な粘度までトルエン：酢酸ブチル＝１：１のシンナーで希釈して、本発明のウレタン樹脂塗料用組成物をビヒクル成分として含む塗料（１）〜（３）及び比較用塗料（１）〜（４）を得た。
　ついで、エアースプレーでリン酸亜鉛処理板に乾燥膜厚４０μｍになるように塗装したのち、６０℃で３０分間強制乾燥して各種性能試験用の試験片を作成した。塗膜の性能を次に示す性能試験方法により鉛筆硬度及び耐候性以外は◎〜○〜△〜×の４段階で評価した。評価結果は表３に示す。
　＜性能試験方法＞　
　溶剤希釈性；シンナーでの希釈のしやすさの度合いで判定。
　スプレー作業性；スプレー時の作業性の良悪で判定。
　乾燥性；強制乾燥直後の指圧判定及びマスキングテストでの判定。
　仕上り感；塗装皮膜の目視判定。
　光沢；６０度鏡面反射率測定値の比較。
　密着性；塗装基材に対する密着性で判定。
　鉛筆硬度；三菱ユニでの傷付硬度。
　耐溶剤性；ウレタンシンナーでのラビング後の外観観察で判定。
　耐候性；光沢保持率８０％になる迄のサンシャインウェザオメーター照射時間で評価。
　【表３】
　
実施例４〜７及び比較例５〜７
　製造例４〜７及び比較製造例３，５，６で得られたアクリルポリオール溶液（４）〜（７）及び比較用アクリルポリオール溶液（３），（５），（６）のそれぞれに対し、多官能イソシアネート（スミジユールＮ−７５、住友バイエルウレタン（株）製）をアクリルポリオール溶液中のヒドロキシル基に対してイソシアネート基の当量比が１：１となる量だけ混合して、更にエアースプレーの可能な粘度までトルエン：酢酸ブチル：酢酸エチル＝１：１：１のシンナーで希釈して、本発明のウレタン樹脂塗料用組成物をビヒクル成分として含む塗料（４）〜（７）及び比較用塗料（５）〜（７）を得た。
　ついでこれらの塗料を、予めリン酸亜鉛処理板上に２液ウレタン樹脂エナメルを塗布したホワイト板にスプレー塗布し、８０℃×３０分および常温で１日乾燥して得たテストピースを用いて、前述の様に塗膜性能試験を行なった。膜厚は３０μｍであった。評価結果は表４に示す。
　【表４】
　
　」（【００２０】〜【００２９】）
　
（２ｆ）
「【発明の効果】本発明のウレタン樹脂塗料用組成物は、スプレー塗装、ロール塗装、ハケ塗りなどの塗装法により、金属類、プラスチック類、木工製品などに塗装して、耐候性に優れた塗膜を形成することができる。更に、本発明のウレタン樹脂塗料用組成物は、長期の耐候性に優れていると共に、乾燥性、硬度、光沢、肉持性、耐溶剤性の優れた塗膜と優れた作業性を有するものであり、大型構造物用、自動車補修用あるいは家具塗装等木工用の他建築・建材用などの広い用途に使用できる。」（【００３０】）
　
３．検討
　
（１）引用例１に記載された発明 
　引用例１の請求項に係る発明についてのものと認められる実施例（摘示（１ｇ）参照）の【表４】には、製造例１１の塗料組成物Ｔ−１１として、アクリル−シロキサン複合樹脂Ａ−１２　１４２重量部に硬化剤としてブロックイソシアネート化合物２７重量部、混合溶剤３５重量部、二酸化チタン１００重量部及び酸触媒１．３重量部の配合割合からなり、アクリル−シロキサン複合樹脂と硬化剤との重量比が８０：２０である塗料組成物が記載されている。そのアクリル−シロキサン複合樹脂Ａ−１２は、【表２】より、シロキサン含有アクリル樹脂共重合体Ａ−８　１００重量部とジメチルシロキサン（東レ・ダウコーニング・シリコーン（株）商品名（シリコーンレジン　ＳＲ２４０６）（トルエン５０％））５．０重量部及び３−グリシドキシプロピルトリメトキシシラン１５．０重量部からなるものであり、その、（シロキサン含有）アクリル樹脂共重合体Ａ−８は、【表１】より、滴下成分として、２−ヒドロキシエチルメタクリレート１０．３重量部、メタクリル酸０．３重量部、メチルメタクリレート４．２重量部、イソボニルメタクリレート２９．３重量部、スチレン４．９重量部からなるもので、水酸基価が９３ｍｇＫＯＨ／ｇ固形分であることも記載されている。
　そして、【表７】には、ＳＵＳ３０４ステンレス鋼板に、上塗り塗料として塗料組成物Ｔ−１１を塗膜厚１０μｍで塗布して焼付処理（板厚温度２７０℃×９０秒）し、得られた塗装金属板を各種試験に供した塗膜性能について、加工性５Ｔ、耐カーボン汚染性◎、耐衝撃性◎、耐候性９２ＧＲ％であることが示されている。
　また、発明の効果として、「発明によれば、・・・耐汚染性に優れ、さらに耐衝撃性、耐候性等の耐久性、耐薬品性にも優れた塗膜を得ることができる。したがって、本発明のプレコート金属板は、外装建材やトンネル内装板等材料として優れた加工性、耐汚染性、耐久性等を示す。」（摘示（１ｈ）参照）と記載されている。
　なお、上記「イソボニルメタクリレート」は、「イソボルニルメタクリレート」の誤記であることが当業者に自明である。
　してみると、引用例１には、
 「２−ヒドロキシエチルメタクリレート、メタクリル酸、メチルメタクリレート、イソボルニルメタクリレート及びスチレンからなる水酸基価が９３ｍｇＫＯＨ／ｇ固形分であるアクリル樹脂共重合体１００重量部と、ジメチルシロキサン（東レ・ダウコーニング・シリコーン（株）商品名（シリコーンレジン　ＳＲ２４０６）（トルエン５０％））５．０重量部及び３−グリシドキシプロピルトリメトキシシラン１５．０重量部とからなるアクリル−シロキサン複合樹脂に硬化剤としてブロックイソシアネート化合物を配合してなる塗料組成物であって、優れた加工性、耐汚染性、耐衝撃性、耐候性を示すプレコート鋼板用塗料組成物」 
の発明（以下、「引用発明」という。）が記載されているといえる。
　
（２）本願発明と引用発明との対比 
　本願発明と引用発明とを対比する。
　引用発明の「２−ヒドロキシエチルメタクリレート」は、本願発明における「水酸基含有重合性単量体」に相当し、また、引用発明の「イソボルニルメタクリレート」は、イソボルニル基なる脂環族飽和炭化水素基、すなわちシクロアルキル基をアルコール残基として有するメタクリル酸エステルであるから、本願発明における「式（２）」で表される「シクロアルキル基含有重合性単量体」に相当する。
　また、引用発明の「硬化剤としてのブロックイソシアネート化合物」は、その「デスモジュールＢＬ３１７５（住友バイエルウレタン（株）商品名）」（摘示（１ｇ）参照）なる商品名からみて、ポリイソシアネート化合物のブロック化物であることが当業者に自明であるから、本願発明における「架橋剤として・・ポリイソシアネート化合物」に相当する。
　そして、引用発明の「２−ヒドロキシエチルメタクリレート、メタクリル酸、メチルメタクリレート、イソボルニルメタクリレート及びスチレンからなる水酸基価が９３ｍｇＫＯＨ／ｇ固形分であるアクリル樹脂共重合体」は、水酸基価が９３ｍｇＫＯＨ／ｇ固形分であるから、本願発明の「共重合アクリルポリオール樹脂」に相当する。
　そして、引用発明の「ジメチルシロキサン（東レ・ダウコーニング・シリコーン（株）商品名（シリコーンレジン　ＳＲ２４０６）（トルエン５０％）」は、特開２００１−２６５０６５号公報（【００１４】、【００１５】、【００２１】、【００２２】及び【００３３】参照）を参酌すると、１０量体以下の低分子量タイプのストレートシリコーンオイルであり、その１０量体の分子量は６１４であるから、当該「ジメチルシロキサン（東レ・ダウコーニング・シリコーン（株）商品名（シリコーンレジン　ＳＲ２４０６）（トルエン５０％）」は、本願発明における「シロキサン骨格を有する数平均分子量が３５００以下である化合物」に相当する。
　ここで、本願発明には、「シロキサン骨格を有する数平均分子量が３５００以下である化合物を該化合物を除く乾燥塗膜全体を１００重量部とする外割比で０．１〜１０．０重量部含む」と規定されているところ、本願明細書の「・・・さらには、チタン白顔料やチタンイエロ−、カ−ボンブラックなどの色顔料、シリカなどの体質顔料、両性界面活性剤やレベリング効果剤、抗酸化剤、紫外線吸収剤など、一般に塗料中に使用される添加剤であれば、適宜それらを必要量混合させて用いてよい。」（【００２４】）なる記載や実施例に係る記載を参酌するに、「乾燥塗膜全体」とは樹脂成分のことを意味するものと理解される。
　そして、引用発明では、アクリル−シロキサン複合樹脂と硬化剤との重量比が８０：２０であり、また、そのアクリル−シロキサン複合樹脂はアクリル樹脂共重合体１００重量部に対し、ジメチルシロキサンを５．０重量部配合するものであるから、乾燥塗膜全体を１００重量部とする外割比でジメチルシロキサンを４．０重量部含むものであるといえる。
　してみると、本願発明と引用発明とは、
 「シクロアルキル基含有重合性単量体、水酸基含有重合性単量体を必須に含む重合性単量体成分を共重合して得られる共重合アクリルポリオール樹脂を主成分とし、シロキサン骨格を有する数平均分子量が３５００以下である化合物を該化合物を除く乾燥塗膜全体を１００重量部とする外割比で４．０重量部含み、前記シクロアルキル基含有重合性単量体が式（２）
　【化２】
　
〔但し、式（２）中のＲ４は水素原子または炭素数１−２のアルキル基、Ｚは置換基を有してもよいシクロアルキル基を示す。〕で表されることを特徴とし、更に塗料中に架橋剤成分としてポリイソシアネート化合物が含まれていることを特徴とする、成膜後の耐候性及び耐汚染性に優れたプレコート塗装鋼板用塗料。」
である点で一致し、下記の２点で相違している。
　
相違点１：重合性単量体成分として、本願発明は「式（１）」で表される「重合性紫外線安定性単量体を必須に含む」と規定されているのに対し、引用発明はそのような規定がされていない点
相違点２：成膜後の塗膜の性能について、本願発明は「表面硬度に優れた」と規定されているのに対し、引用発明はそのような規定がされていない点
　
（３）各相違点についての判断 
　事案に鑑み、相違点１及び相違点２につき併せて検討する。
　
ａ．上記引用例２にも記載されているとおり、アクリルポリオール並びにポリイソシアネート化合物を含んでなるウレタン樹脂塗料用組成物において、アクリルポリオールとして、下記一般式（Ｉ）で表されるものなどの重合性紫外線安定性単量体、シクロアルキル基を含有する重合性不飽和単量体、水酸基を有する重合性不飽和単量体及びその他共重合可能な重合性不飽和単量体からなる重合性単量体成分を共重合してなるアクリルポリオールを使用すること（上記摘示（２ａ）の【請求項１】及び【請求項３】参照）、当該ウレタン樹脂塗料用組成物が、「スプレー塗装・・などの塗装法により、金属類、プラスチック類、木工製品などに塗装して、耐候性に優れた塗膜を形成することができ」「長期の耐候性に優れていると共に、乾燥性、硬度、光沢、肉持性、耐溶剤性の優れた塗膜と優れた作業性を有するもの」であって、「大型構造物用、自動車補修用あるいは家具塗装等木工用の他建築・建材用などの広い用途に使用できる」こと（摘示（２ｃ）、（２ｅ）及び（２ｆ）参照）は、いずれも少なくとも公知の技術であるといえる。
・一般式（Ｉ）
 【化１】
　
（但し、一般式（Ｉ）中、Ｒ１は水素原子又はシアノ基を、Ｒ２、Ｒ３はそれぞれ独立して水素原子又は炭素数１〜２のアルキル基を、Ｒ４は水素原子又は炭素数１〜１８のアルキル基を、Ｘはイミノ基又は酸素原子を示す。）
　また、引用例２には、「本発明に用いられるシクロアルキル基を含有する重合性不飽和単量体（ｂ）は、ウレタン樹脂塗料用組成物の塗膜の硬度、光沢、肉持性、耐溶剤性、耐ガソリン性、耐候性の向上のために必須の成分である」ことも記載されている（摘示（２ｃ）参照）。
　
ｂ．ところで、引用発明は、耐候性に優れるものではあるが、さらに性能を向上させることは当業者の自明の課題である。そして、引用発明は、サンシャインウエザオメーター２０００時間後の光沢保持率が９２％であるところ、引用例２の公知技術の実施例４〜７の耐候性試験ではサンシャインウエザオメーター３５００時間後においても光沢保持率が９５％以上と非常に優れた耐候性を示していることが把握できる（摘示（２ｅ）参照）。
　してみると、シクロアルキル基含有重合性単量体を共重合成分とする共重合アクリルポリオール樹脂を使用する引用発明において、塗膜の（表面）硬度を保持した上で耐候性をさらに向上させるために、引用例２の公知技術を適用して、必須の重合性単量体成分として重合性紫外線安定性単量体をさらに共重合成分とする共重合アクリルポリオール樹脂を使用することは、当業者が適宜なし得ることである。
　
ｃ．したがって、上記相違点１及び相違点２は、いずれも引用発明に引用例２の公知技術を組み合わせることにより、当業者が適宜なし得ることである。 
　
（４）本願発明の効果について
　本願発明の効果は、本願明細書の段落【００４８】及び実施例等の記載からみて、耐候性、表面硬度及び対汚染性に優れた薄板鋼板製品を製造することができるプレコート塗装鋼板用塗料の提供にあるものと認められる。
　これに対し、引用発明は、成膜後の耐候性及び耐汚染性に優れたプレコート塗装鋼板用塗料に係るものである。
　そして、上記（３）ｂ．で検討したように、引用例２の公知技術は、引用発明よりもさらに耐候性に優れる塗膜を与えるものであるから、引用発明と引用例２の公知技術を組み合わせた場合において、引用発明における共重合アクリルポリオール樹脂として、必須の重合性単量体成分として一般式（Ｉ）の重合性紫外線安定性単量体を共重合成分とするものを使用すると、成膜後の表面硬度に優れ、耐候性がさらに優れたものとなることは当業者の予期し得る範囲のことである。
　してみると、本願発明の効果は、引用発明及び引用例２の公知技術に基づいて当業者が予期し得る範囲のものであって、格別顕著なものではない。
　
（５）検討のまとめ
　したがって、本願発明は、引用発明及び引用例２に記載された公知技術に基いて当業者が容易に発明をすることができたものである。
　
４．審判請求人の主張について
　審判請求人は、上記平成２３年１０月３１日付け意見書において、
「そして、上記のように、引用文献１についてはアクリルやシロキサンを含む樹脂を用いる点が、引用文献２については重合性紫外線安定性単量体、シクロアルキル基含有重合性単量体、水酸基含有重合性単量体から得られる共重合アクリルポリオール樹脂を使用している点に類似は認められますが、詳細に見ますとその目的や思想、そして構成も全く異なるものであり、引用文献１とポストコート用である２とを組み合わせる動機付けは無く、また、仮にこれらを組み合わせたとしても
・・（中略）・・というアクリルーシロキサン複合樹脂（＝共重合体）中に重合性紫外線安定性単量体を含む構成が想起されるに過ぎません。
　これに対し、本願発明の請求項１〜３は「重合性紫外線安定性単量体、シクロアルキル基含有重合性単量体、水酸基含有重合性単量体を必須に含む重合性単量体成分を共重合して得られる共重合アクリルポリオール樹脂を主成分とし、」これに加えて「シロキサン骨格を有する数平均分子量が３５００以下である化合物を」含むもので、アクリルとシロキサンを各々別の樹脂とする構成であり、引例の組み合わせから想起される構成と本願発明の構成が異なることは明白であります。
　本願発明とでは全く構成は異なるものです。」（意見書「５．３．１本願発明と引用文献との対比」の欄）と主張している。
　
　しかるに、上記引用例１（拒絶理由通知における「刊行物１」）には、上記２．で指摘した（１ａ）〜（１ｈ）の事項が記載され、当該引用例１の記載に基づき認定した引用発明（拒絶理由通知中で認定した「引用発明Ａ１」と実質的に同一である。）では、２−ヒドロキシエチルメタクリレート、メタクリル酸、メチルメタクリレート、イソボルニルメタクリレート及びスチレンからなる水酸基価が９３ｍｇＫＯＨ／ｇ固形分である「Ａ−８」なるアクリル樹脂共重合体とジメチルシロキサンとからなる「Ａ−１２」なるアクリル−シロキサン複合樹脂、すなわち、アクリル樹脂共重合体とジメチルシロキサンとからなる組成物に硬化剤としてブロックイソシアネート化合物を配合したものである。
　してみると、引用発明は、「シクロアルキル基含有重合性単量体、水酸基含有重合性単量体を必須に含む重合性単量体成分を共重合して得られる共重合アクリルポリオール樹脂を主成分とし、」これに加えて「シロキサン骨格を有する数平均分子量が３５００以下である化合物を」含むもので、アクリルとシロキサンを各々別の樹脂とする構成であることが明らかである。
　したがって、審判請求人の上記意見書における主張は、引用例１の記載を正解しないものであるから、当を得ないものであって、当審の上記３．の検討結果を左右するものではない。
　
５．当審の判断のまとめ
　以上のとおりであるから、本願発明は、上記引用例１に記載された発明及び引用例２に記載された公知技術に基づいて、当業者が容易に発明をすることができたものであって、特許法第２９条第２項の規定により、特許を受けることができない。
　
第４　結び
　以上のとおり、本願の請求項１に記載された事項で特定される発明は、特許法第２９条第２項の規定により特許を受けることができないものであるから、本願は、その余につき検討するまでもなく、特許法第４９条第２号の規定に該当し、拒絶すべきものである。
　よって、結論のとおり審決する。